(57)【特許請求の範囲】
【請求項１】
天然ゴム１００〜３０重量部とＳＢＲ（スチレン・ブタジエン・ラバー）０〜７０重量部で構成されるベースポリマ１００重量部、粘着付与樹脂５０〜１５０重量部、４，４’−ジチオジモルホリン０．１〜１．０重量部、２−メルカプトベンゾチアゾール０．５〜１０重量部、ジチオカルバミン酸亜鉛１．５〜５０重量部を配合したことを特徴とする粘着剤組成物。
【請求項２】
上記粘着剤組成物にジエチルチオ尿素０．５〜１０重量部配合したことを特徴とする請求項１記載の粘着剤組成物。
【発明の詳細な説明】
【０００１】
【発明の属する技術分野】
本発明は、粘着テープに用いられる粘着剤の粘着剤組成物に係り、特に低温且つ短時間で架橋反応が進行し、また、溶剤中へ均一に分散される粘着剤組成物に関する。
【０００２】
【従来の技術】
従来、天然ゴムを加硫させる場合、天然ゴムに硫黄と亜鉛華を加えてから素練りをしている。この加硫処理は、単に素練りをしただけでは加硫が促進されないため、１２０〜１３０℃の高温下で行うが、反応ムラがあり、その反応物は粘着剤として用いる程度の均一性を有さないという課題があった。
【０００３】
【発明が解決しようとする課題】
かかる課題に対し、トルエンなどの溶剤内で加硫させる手段がある。しかしながら、かかる手段では、加硫処理に時間がかかると共に亜鉛華が残留してしまうため、粘着剤のように薄く塗工されると均一な厚みを得ることができず、場合によっては塗工機のフイルタを目詰まりさせてしまうという課題があった。
【０００４】
本発明の目的は、かかる課題を解決するべく発明されたものであって、１００〜１２０℃の比較的低温且つ短時間で架橋反応が進行し、また、溶剤中へ均一に分散される粘着剤組成物を提供するものである。
【０００５】
【課題を解決する手段】
本発明は、上記に鑑み発明されたものであって、天然ゴム１００〜３０重量部とＳＢＲ（スチレン・ブタジエン・ラバー）０〜７０重量部で構成されるベースポリマ１００重量部、粘着付与樹脂５０〜１５０重量部、４，４’−ジチオジモルホリン０．１〜１．０重量部、２−メルカプトベンゾチアゾール０．５〜１０重量部、ジチオカルバミン酸亜鉛１．５〜５０重量部を配合したことを特徴とすることにより上記課題を解決したものである。
【０００６】
本発明において、４，４’−ジチオジモルホリンを配合したのは、加硫剤として採用したものであり、トルエンなどの溶剤に溶解する度合いが高いものだからである。該４，４’−ジチオジモルホリンの配合比は、あまりに少ないと加硫効果が発揮されず、あまりに多いと硫黄成分が析出するブルーム現象及び架橋反応が進みすぎるため、０．１〜１．０重量部が好ましい。また、該４，４’−ジチオジモルホリンと同様に採用できるものとして、その他のモルホリン誘導体がある。
【０００７】
本発明において、２−メルカプトベンゾチアゾールを配合したのは、加硫促進剤として採用したものであり、加硫処理時間を短縮するためである。該２−メルカプトベンゾチアゾールの配合比は、あまりに少ないと促進効果が発揮されずあまりに多いと架橋反応が進みすぎて良好な物性が得られないため、０．５〜１０重量部が好ましい。
【０００８】
本発明において、ジチオカルバミン酸亜鉛を配合したのは、加硫促進剤として採用したものであり、低い加硫温度で加硫させると共に加硫処理時間を短縮するためである。該ジチオカルバミン酸亜鉛としては、ジメチルジチオカルバミン酸亜鉛、ジエチルジチオカルバミン酸亜鉛、ジブチルジチオカルバミン酸亜鉛、エチルフエニルジチオカルバミン酸亜鉛、ペンタメチレンジチオカルバミン酸亜鉛などがある。該ジチオカルバミン酸亜鉛の配合比は、あまりに少ないと促進効果が発揮されずあまりに多いと未溶解物が発生するため、１．５〜５０重量部が好ましい。
【０００９】
本発明における上記天然ゴムは、粘着剤組成物のベースとなる素材であり、粘着剤組成物としての機能を発揮するために必要なものである。また、上記ＳＢＲ（スチレンブタジエンラバー）は、代表的汎用ゴムであり、耐老化性、耐クリープ特性等に優れるため採用したものである。ＳＢＲを採用する際の配合比は、０〜７０重量部が好ましい。
【００１０】
本発明に係る上記粘着付与樹脂は、上記粘着剤組成物としての粘着力を向上させるものである。具体的には、ロジン系樹脂、テルペン系樹脂、脂肪族系石油樹脂、芳香族系石油樹脂、脂環族系石油樹脂、クマロン樹脂、スチレン系樹脂、アルキルフェノール樹脂、キシレン樹脂等を使用できる。該粘着付与剤は、あまりに少ないと高い粘着力を発現させずあまりに多いと初期粘着力が低下してしまうため、５０〜１５０重量部が良い。
【００１１】
他の発明において、上記ジエチルチオ尿素を配合したのは、促進剤の配合比を減らすためである。該ジエチルチオ尿素の配合比は、あまりに少ないと配合効果が発揮されず、あまりに多いと未溶解物が発生すると共に配合量に見合った配合効果が得られないため、０．５〜１０重量部が好ましい。
【００１２】
本発明にかかる粘着剤組成物に、必要に応じて安定剤、老化防止剤、滑剤、難燃剤、充填剤、可塑剤又は改質剤を添加することができる。
【００１３】
本発明における粘着剤組成物を塗工する支持体としては、粘着テープとして使用される従来公知のものを採用でき、具体的には、ポリ塩化ビニル、塩化ビニル−酢酸ビニル共重合体、塩化ビニル−エチレン共重合体、塩化ビニル−プロピレン共重合体、塩素化ポリエチレン、ポリエチレンテレフタレートなどや、これらの混合物、複層物がある。
【００１４】
本発明は、天然ゴム１００〜３０重量部とＳＢＲ（スチレン・ブタジエン・ラバー）０〜７０重量部で構成されるベースポリマ１００重量部、粘着付与樹脂５０〜１５０重量部、４，４’−ジチオジモルホリン０．１〜１．０重量部、２−メルカプトベンゾチアゾール０．５〜１０重量部、ジチオカルバミン酸亜鉛１．５〜５０重量部を配合したことにより、１００〜１２０℃の比較的低温且つ短時間で架橋反応が進行し、また、溶剤中へ均一に分散される粘着剤組成物を得ることができる。
【００１５】
【実施例】
以下、本発明の実施例について、表１を参照しつつ、比較例と対比しながら詳細に説明する。表１は、実施例及び比較例の粘着剤組成物の配合及びその特性値を開示したものである。
【００１６】
【表１】
0003841649.tif 000002
【００１７】
表１の特性値における溶解性は、溶剤に溶解したときに粒状の未溶解物が目視で発見されたときを×、されないときを○とし、保持力は、ＪＩＳ  Ｚ  ０２３７に準拠して測定した値であり、落下時間６０分以上が好ましい。
【００１８】
実施例１にかかる粘着剤組成物は、表１に示すように、天然ゴム５０重量部、ＳＢＲ（スチレンブタジエンラバー）５０重量部、粘着付与樹脂としてのテルペン樹脂（ヤスハラケミカル社製ＹＳレジンＰＸ−１０００）１００重量部、４，４’−ジチオジモルホリン０．５重量部、２−メルカプトベンゾチアゾール５．０重量部及びジブチルジチオカルバミン酸亜鉛１０．０重量部である。
【００１９】
この実施例１にかかる粘着剤組成物は、次の工程によって製造した。表１の粘着剤組成物が２０％ベースになるようにトルエンへ溶解し、加熱処理をしないまま、粘着剤溶液にする。この粘着剤溶液をポリ塩化ビニル製フイルムに乾燥膜厚３０μｍとなるように塗布・乾燥し、粘着テープを作成した。得られた粘着テープを１１０℃で１時間熟成後、保持力の測定を行った。
【００２０】
なお、他の実施例・比較例は、特に言及する以外は該実施例と同様に作製され、測定されたものである。
【００２１】
比較例１が示すように、４，４’−ジチオジモルホリンの配合比が少ないと保持力が低く、比較例２が示すように、該４，４’−ジチオジモルホリンの配合比が多いと保持力が高く溶解性に課題が生じた。
【００２２】
比較例３が示すように、２−メルカプトベンゾチアゾールの配合比が少ないと保持力が低く促進効果が発揮されず、比較例４が示すように、該２−メルカプトベンゾチアゾールの配合比が多いと保持力が高く溶解性に課題が生じた。
【００２３】
比較例５が示すように、ジブチルジチオカルバミン酸亜鉛の配合比が少ないと保持力が低く促進効果が発揮されず、、比較例６が示すように、該ジブチルジチオカルバミン酸亜鉛の配合比が多いと保持力が高く溶解性に課題が生じた。
【００２４】
実施例２が示すように、ジエチルチオ尿素を配合すると同じ効果を得るのに促進剤の配合を減らすことができた。また、比較例７が示すように、該ジエチルチオ尿素をあまりに多く配合すると、溶解性に課題が生じ、保持力が非常に高くなってしまった。
【００２５】
【発明の効果】
本発明にあっては、天然ゴム１００〜３０重量部とＳＢＲ（スチレン・ブタジエン・ラバー）０〜７０重量部で構成されるベースポリマ１００重量部、粘着付与樹脂５０〜１５０重量部、４，４’−ジチオジモルホリン０．１〜１．０重量部、２−メルカプトベンゾチアゾール０．５〜１０重量部、ジチオカルバミン酸亜鉛１．５〜５０重量部を配合しにし、これにより、比較的低温（１００〜１２０℃）且つ短時間（１〜３時間）で架橋反応が進行し、また、溶剤中へ均一に分散する粘着剤組成物を得ることができた。
【００２６】
また、他の発明にあっては、上記粘着剤組成物にジエチルチオ尿素０．５〜１０重量部配合し、これにより加硫促進剤の配合量を減らすことができ作業性向上、コストダウンが図れた。